(57)【要約】【課題】  動物自身が遊びながらぬいぐるみの素材のみで容易に歯の汚れを除去し、歯や歯茎の強化を行うことができる歯磨き用ぬいぐるみを提供する。【解決手段】  ぬいぐるみの基材が、単繊維直径５．０μｍ以下の極細繊維を含んでなる不織布で構成されていることを特徴とする歯磨き用ぬいぐるみ。【選択図】なし【特許請求の範囲】
【請求項１】
ぬいぐるみの基材が、単繊維直径５．０μｍ以下の極細繊維を含んでなる不織布で構成されていることを特徴とする歯磨き用ぬいぐるみ。
【請求項２】
前記不織布を構成する繊維の繊維密度が、０．１０〜０．５０ｇ／ｃｍ３である請求項１に記載の歯磨き用ぬいぐるみ。
【発明の詳細な説明】
【技術分野】
【０００１】
本発明は、犬や猫など動物のための歯磨き用ぬいぐるみに関するものである。
【背景技術】
【０００２】
近年、ペットブームにより多くの犬や猫等の動物が飼われているが、食事や過保護及び高齢化等を原因として、歯の衰弱には著しいものがあり、また歯茎の炎症も多く生じている。
【０００３】
従来飼い主にとっては、動物の歯の汚れからくる衰弱防止や歯茎の炎症防止等のためには、動物の歯のケアを飼い主自ら行うか、獣医に頼む必要があった。飼い主自らの場合は、食餌療法やペット用歯ブラシによるブラッシングや超音波ブラシによるブラッシング及び布等により歯の汚れを拭い取る必要がある。しかし、飼い主自らの歯のブラッシングの場合は、飼い主にとっても辛い作業となり、また動物にとっても楽しくなくストレスとなるものであった。従って、歯の清掃はおろそかになりがちになり、また無理に清掃しようとして動物の歯茎を痛め付ける問題もあった。（例えば、特許文献  特開２００５−１９２４８７号公報）また、超音波歯ブラシ（例えば、特許文献  再表２００５／０７２５１９号公報）や獣医に頼む場合は、先の問題に加え、高価なものとなっていた。
【０００４】
また、ぬいぐるみを噛んで遊ぶ性質を利用して、ぬいぐるみ内部に液体薬剤を注入して歯のケアを講じているものもある（例えば、特許文献  特開２００６−２３０３０５号公報）。しかし、ぬいぐるみ内部に液体薬剤を注入してのケアについても、定期的に薬剤を購入、注入する必要があり、労力と金額がかさむものとなっていた。
【特許文献１】特開２００５−１９２４８７号公報
【特許文献２】再表２００５／０７２５１９号公報
【特許文献３】特開２００６−２３０３０５号公報
【発明の開示】
【発明が解決しようとする課題】
【０００５】
本発明は、動物自身が遊びながらぬいぐるみの素材のみで容易に歯の汚れを除去し、歯や歯茎の強化を行うことができる歯磨き用ぬいぐるみを提供せんとするものである。
【課題を解決するための手段】
【０００６】
本発明は、かかる課題を解決するために、次のような手段を採用するものである。すなわち、本発明は、ぬいぐるみの基材が、単繊維直径５．０μｍ以下の極細繊維を含んでなる不織布で構成されていることを特徴とする歯磨き用ぬいぐるみである。
【発明の効果】
【０００７】
本発明によれば、飼い主自ら或いは獣医に頼むことなく、また動物が噛んで遊ぶぬいぐるみに薬剤を注入する手間をかけることなく、動物自身が遊びながらぬいぐるみの素材のみで容易に歯の汚れを除去し、歯や歯茎の強化を行うことができる歯磨き用ぬいぐるみを提供することができる。
【発明を実施するための最良の形態】
【０００８】
本発明は、動物の歯に残った食べカスや歯垢を自然に遊ばせながらぬいぐるみ自身で効率的に除去させるため、ぬいぐるみの基材を特定な不織布で構成したところに特徴を有するものである。すなわち、該基材を構成する不織布として、基材の極細繊維自身が損傷、脱落することなく、細かな食べカスや歯垢を極細繊維が除去する機能を有することである。
【０００９】
本発明に用いる不織布の極細繊維成分としては、経済性や紡糸安定性に優れるポリエステル系成分およびポリアミド系成分から選ばれた少なくとも１種が好ましく使用される。
【００１０】
かかるポリエステル系成分としては、ジカルボン酸またはそのエステル形成性誘導体及びジオールまたはそのエステル形成性誘導体から合成されるポリマーを用いることができ、具体的には、例えば、ポリエチレンテレフタレート、ポリプロピレンテレフタレート、ポリテトラメチレンテレフタレート、ポリシクロヘキシレンジメチレンテレフタレート、ポリエチレン−２，６−ナフタレンジカルボキシレ−ト、ポリエチレン−１，２−ビス（２−クロロフェノキシ）エタン−４，４’−ジカルボキシレート、ポリ乳酸等を使用することができる。これらの中でもポリエチレンテレフタレートまたは主としてエチレンテレフタレート単位を含むポリエステル共重合体が最も好ましく用いられる。
【００１１】
また、これらのポリエステルには、ジエチレングリコール以外に共重合成分としてアジピン酸、イソフタル酸、セバシン酸、フタル酸、ナフタレンジカルボン酸、４，４’−ジフェニルジカルボン酸、シクロヘキサンジカルボン酸等のジカルボン酸及びそのエステル形成性誘導体、ポリエチレングリコール、ヘキサメチレングリコール、ネオペンチルグリコール、ポリプロピレングリコール、シクロヘキサンジメタノール等のジオキシ化合物、ｐ−（β−オキシエトキシ）安息香酸等のオキシカルボン酸及びそのエステル形成性誘導体等が共重合されていてもよい。
【００１２】
また、ポリアミド系成分としては、ナイロン６、ナイロン６，６、ナイロン６，１０、ナイロン１２、等のアミド結合を有するポリマーを使用することができる。
【００１３】
これらのポリマー成分には、隠蔽性を向上させるためにポリマー中に酸化チタン粒子等の無機粒子を添加してもよいし、その他、潤滑剤、顔料、熱安定剤、紫外線吸収剤、導電剤、蓄熱材、抗菌剤等を添加することもできる。
【００１４】
かかる繊維の製造方法は、特開昭６１−１０３４２８号公報や特開昭６３−２１１３６号公報などに記載されている通常の複合繊維の溶融紡糸方法を採用し、得ることができ、かくして得られる極細繊維の単繊維直径は、５．０μｍ以下である。かかる単繊維直径が５．０μｍを越えると、細かい食べカス等の除去性能が低下する問題がでてくる。
【００１５】
かかる繊維で構成される不織布としては、単繊維密度が０．１０〜０．５０ｇ／ｃｍ３であるのが好ましい。かかる単繊維密度が０．１０ｇ／ｃｍ３より低くなると、繊維間が粗となり、細かい食べカス等の除去性能が低下する問題がでてくる。また、かかる単繊維密度が０．５ｇ／ｃｍ３より高くなると、不織布基材自体が硬いものとなり、ぬいぐるみの成形が困難となる。
【実施例】
【００１６】
［測定方法］
（１）単繊維直径
不織布をエポキシ樹脂で包埋した後、横断面方向に超薄切片を切り出し、日本電子（株）製のイオンスパッタリング装置「ＪＦＣ−１１００Ｅ」を使用して、使用圧力０．１Ｐａ以下のイオンスパッタリング法にて金の皮膜を形成し、測定用の試料を作製した。
作製した測定用の試料を走査型電子顕微鏡装置（日本電子（株）製  ＪＳＭ−５４００ＬＶ）にて断面を観察し、繊維の断面を１００個ランダムに抽出し、その平均化した単繊維直径を算出した。
【００１７】
（２）目付、繊維密度
繊維密度は、ＪＩＳ  Ｌ  １０９６  ８．４．２（２００１）の方法で目付（ｇ／ｍ２  ）を測定した１０個の試料片を１０ｃｍ×１０ｃｍの大きさの試料片にカットする。準備した各試料片ごとに、大栄科学精機製作所製の厚さ測定器を用いて、４．５ｇ／ｃｍ２  の荷重を加え１０秒放置した後の厚さ（ｍｍ）を測定し、次式により１０個の試料片の繊維密度（ｇ／ｃｍ３  ）を算出し、その平均値を求めた。
繊維密度（ｇ／ｃｍ３  ）＝目付（ｇ／ｍ２  ）／厚さ（ｍｍ）／１０００  。
【００１８】
［実施例１］
島成分としてポリエチレンテレフタレート、海成分としてポリスチレンからなる、島／海成分比５５／４５、島数３６、複合繊維繊度３．１デシテックス、繊維長５１ｍｍ、捲縮数１５山／２．５ｃｍの海島型複合繊維からなるステープルを用い、カード、クロスラッパーを通してウェブを作成した後、これを２５００本／ｃｍ２のニードルパンチングにて処理して、目付５９５ｇ／ｍ２  、繊維密度０．２３ｇ／ｃｍ３のパンチング不織布を作成した。この海島型複合繊維からなる不織布を、湿熱収縮させた後、ポリビニルアルコールを不織布当たり１５重量％となるように含浸した後、乾燥した。その後、トリクロロエチレン中で、海成分であるポリスチレンを抽出除去し、乾燥を行って、目付４８０ｇ／ｍ２  、繊維密度０．３０ｇ／ｃｍ３、平均単繊維直径２．１μｍの極細繊維からなる不織布シートを得た。
【００１９】
次いで、この不織布シートにポリカーボネート系ポリウレタンのジメチルホルムアミド溶液を対繊維当たり２５重量％となるように含浸し、２５℃のジメチルホルムアミド濃度３０％の水溶液中でポリウレタンを凝固せしめた。その後、熱水にてポリビニルアルコール及びジメチルホルムアミドを除去し、乾燥した。その後、このシートを厚み方向にスライス装置で半裁した。得られた半裁シートの非半裁面をサンドペーパーを用いてバフィングし、起毛処理を施し、目付１６５ｇ／ｍ２、平均単繊維直径２．１μｍ、繊維密度０．３７ｇ／ｃｍ３、厚み０．４５ｍｍの極細繊維を有した不織布を得た。
【００２０】
次いで、この極細繊維を有した不織布を外形とし、内形を綿とした骨形のぬいぐるみを作製した。
【００２１】
かくして得られたぬいぐるみを食後まだ歯に汚れが付いている犬に与えてみたところ、犬は喜んで何度もぬいぐるみに噛みつき遊んだ。その後、遊んだ後の犬の歯を見たところ、歯は綺麗に清掃され、汚れ具合は非常に良いものであった。また、ぬいぐるみ自身は、繊維の脱落はなく、破損もみられなかった。
【００２２】
［実施例２］
島成分としてポリエチレンテレフタレート、海成分としてポリスチレンからなる、島／海成分比５５／４５、島数３６、複合繊維繊度３．１デシテックス、繊維長５１ｍｍ、捲縮数１５山／２．５ｃｍの海島型複合繊維からなるステープルを用い、カード、クロスラッパーを通してウェブを作成した後、これを２５００本／ｃｍ２のニードルパンチングにて処理して、目付５９５ｇ／ｍ２  、繊維密度０．２３ｇ／ｃｍ３のパンチング不織布を作成した。この海島型複合繊維からなる不織布を、湿熱収縮させた後、ポリビニルアルコールを不織布当たり１５重量％となるように含浸した後、乾燥した。その後、トリクロロエチレン中で、海成分であるポリスチレンを抽出除去し、乾燥を行って、目付４８０ｇ／ｍ２  、繊維密度０．３０ｇ／ｃｍ３、平均単繊維直径２．１μｍの極細繊維からなる不織布シートを得た。
【００２３】
次いで、この極細繊維を有した不織布を外形とし、内形を綿とした骨形のぬいぐるみを作製した。
【００２４】
かくして得られたぬいぐるみを食後まだ歯に汚れが付いている犬に与えてみたところ、犬は喜んで何度もぬいぐるみに噛みつき遊んだ。その後、遊んだ後の犬の歯を見たところ、歯は綺麗に清掃され、汚れ具合は非常に良いものであった。また、ぬいぐるみ自身は、繊維の脱落はなく、破損もみられなかった。
【００２５】
［実施例３］
島成分としてナイロン６、海成分としてポリスチレンからなる、島／海成分比４０／６０、島数１００、複合繊維繊度５．２デシテックス、繊維長５１ｍｍ、捲縮数１５山／２．５ｃｍの海島型複合繊維からなるステープルを用い、カード、クロスラッパーを通してウェブを作成した後、これを２５００本／ｃｍ２のニードルパンチングにて処理して、目付６８０ｇ／ｍ２  、繊維密度０．２２ｇ／ｃｍ３のパンチング不織布を作成した。この海島型複合繊維からなる不織布を、湿熱収縮させた後、ポリビニルアルコールを不織布当たり１５重量％となるように含浸した後、乾燥した。その後、トリクロロエチレン中で、海成分であるポリスチレンを抽出除去し、乾燥を行って、目付３１０ｇ／ｍ２  、繊維密度０．１９ｇ／ｃｍ３、平均単繊維直径１．５μｍの極細繊維からなる不織布シートを得た。
【００２６】
次いで、この不織布シートにポリカーボネート系ポリウレタンのジメチルホルムアミド溶液を対繊維当たり２５重量％となるように含浸し、２５℃のジメチルホルムアミド濃度３０％の水溶液中でポリウレタンを凝固せしめた。その後、熱水にてポリビニルアルコール及びジメチルホルムアミドを除去し、乾燥した。その後、このシートを厚み方向にスライス装置で半裁した。得られた半裁シートの非半裁面をサンドペーパーを用いてバフィングし、起毛処理を施し、目付１７０ｇ／ｍ２、平均単繊維直径１．５μｍ、繊維密度０．１９ｇ／ｃｍ３、厚み０．５５ｍｍの極細繊維を有した不織布を得た。
【００２７】
次いで、この極細繊維を有した不織布を外形とし、内形を綿とした骨形のぬいぐるみを作製した。
【００２８】
かくして得られたぬいぐるみを食後まだ歯に汚れが付いている犬に与えてみたところ、犬は喜んで何度もぬいぐるみに噛みつき遊んだ。その後、遊んだ後の犬の歯を見たところ、歯は綺麗に清掃され、汚れ具合は非常に良いものであった。また、ぬいぐるみ自身は、繊維の脱落はなく、破損もみられなかった。
【００２９】
［実施例４］
島成分としてポリエチレンテレフタレート、海成分としてポリスチレンからなる、島／海成分比５５／４５、島数３６、複合繊維繊度３．１デシテックス、繊維長５１ｍｍ、捲縮数１５山／２．５ｃｍの海島型複合繊維からなるステープルを用い、カード、クロスラッパーを通してウェブを作成した後、これを２５００本／ｃｍ２のニードルパンチングにて処理して、目付６３０ｇ／ｍ２  、繊維密度０．５５ｇ／ｃｍ３のパンチング不織布を作成した。この海島型複合繊維からなる不織布を、湿熱収縮させた後、ポリビニルアルコールを不織布当たり１５重量％となるように含浸した後、乾燥した。その後、トリクロロエチレン中で、海成分であるポリスチレンを抽出除去し、乾燥を行って、目付５１０ｇ／ｍ２  、繊維密度０．６０ｇ／ｃｍ３、平均単繊維直径２．１μｍの極細繊維からなる不織布シートを得た。
【００３０】
次いで、この極細繊維を有した不織布を外形とし、内形を綿とした骨形のぬいぐるみを作製した。
【００３１】
かくして得られたぬいぐるみを食後まだ歯に汚れが付いている犬に与えてみたところ、犬は喜んで何度もぬいぐるみに噛みつき遊んだ。その後、遊んだ後の犬の歯を見たところ、歯は綺麗に清掃され、汚れ具合は非常に良いものであった。また、ぬいぐるみ自身は、繊維の脱落はなく、破損もみられなかった。
【００３２】
［比較例１］
島成分としてポリエチレンテレフタレート、海成分としてポリスチレンからなる、島／海成分比５５／４５、島数３６、複合繊維繊度３．１デシテックス、繊維長５１ｍｍ、捲縮数１５山／２．５ｃｍの海島型複合繊維からなるステープルを用い、カード、クロスラッパーを通してウェブを作成した後、これを２５００本／ｃｍ２のニードルパンチングにて処理して、目付５９５ｇ／ｍ２  、繊維密度０．２３ｇ／ｃｍ３のパンチング不織布を作成した（複合繊維での単繊維直径は１８．０μｍ）。
【００３３】
次いで、この極細繊維を有した不織布を外形とし、内形を綿とした骨形のぬいぐるみを作製した。
【００３４】
かくして得られたぬいぐるみを食後まだ歯に汚れが付いている犬に与えてみたところ、犬は喜んで何度もぬいぐるみに噛みつき遊んだ。その後、遊んだ後の犬の歯を見たところ、歯には食べ残しが残り、汚れ具合は悪いものであった。また、ぬいぐるみ自身は、繊維の脱落はなく、破損もみられなかった。
【００３５】
［比較例２］
ポリエチレンテレフタレートを成分とする単糸で構成された編物（単繊維直径６．０μｍ、繊維密度０．６０ｇ／ｃｍ３）を外形とし、内形を綿とした骨形のぬいぐるみを作製した。
【００３６】
かくして得られたぬいぐるみを食後まだ歯に汚れが付いている犬に与えてみたところ、犬は喜んで何度もぬいぐるみに噛みつき遊んだ。その後、遊んだ後の犬の歯を見たところ、歯には食べ残しが残り、汚れ具合は悪いものであった。また、ぬいぐるみ自身は、繊維の脱落が目立ち、破損もみられた。
【００３７】
【表１】
2010075147.tif 000002